Brevet FR2787100A1 — publié le 20000616

Procédé de préparation d'un sol organosilicié et matériaux obtenus à partir d'un tel sol. La présente invention concerne d'une manière générale un procédé de préparation d'un hydrolysat d'organoalcoxysilanes, en particulier d'un hydrolysat dans lequel les molécules organiques hydrophobes et peu polaires présentent une excellente solubilité, ainsi que l'utilisation de cet hydrolysat d'organoalcoxysilanes pour l'obtention de substrats ou de films transparents, incluant ou non des molécules organiques et/ou des particules inorganiques, et les applications de ces substrats et films dans le domaine de l'optique, en particulier l'optique ophtalmique. Dans la suite de la présente demande, l'hydrolysat d'organo- alcoxysilanes sera appelé "sol organosilicié". D'une manière générale, la préparation de sols organosiliciés est difficile. Les propriétés finales du sol et par conséquent des substrats et/ou films transparents qui en dérivent dépendent en grande partie du procédé de préparation du sol, même si l'étape finale de séchage/condensation du sol pour l'obtention du substrat et/ou du film joue également un rôle non négligeable. De tels sols doivent présenter des propriétés de stabilité, c'est-à- dire qu'après sa préparation, les caractéristiques essentielles du sol (taux de condensation, proportion des différentes espèces hydrolysées et/ou précondensées, viscosité) n'évoluent pas ou très peu au cours du temps. En outre, dans le domaine optique, on recherche également l'obtention de sols organosiliciés capables de solubiliser des additifs organiques hydrophobes, peu polaires, en particulier pour l'obtention de films ayant une épaisseur de l'ordre de quelques micromètres. Cette dernière propriété du sol doit persister lors de l'étape de séchage, c'est-à-dire lors de l'élimination des solvants de solubilisation et la condensation finale des espèces issues de l'hydrolyse, de façon à ce que l'additif ne précipite pas pendant cette étape. Parmi les additifs organiques particulièrement intéressants dans le domaine optique, on peut citer les composés photochromiques. Le document FR-A-2 704 851 décrit un procédé de préparation d'un sol organosilicié dans lequel on réalise une hydrolyse complète d'une solution contenant un ou plusieurs organoalcoxysilanes dans un solvant ou mélanges de solvants organiques par une solution aqueuse acide de pH inférieur ou égal à 3, l'élimination du ou des solvants organiques et des alcools résiduels et la concentration de la solution par distillation pour obtenir un sol. Toutefois, le procédé du brevet FR-A-2 704 851 conduit à des sols dont certaines propriétés évoluent fortement au cours du temps, en particulier le taux de condensation et la composition des espèces présentes dans le sol. En outre, il est difficile de solubiliser dans les sols du brevet FR- A-2 704 851 des additifs organiques hydrophobes, peu polaires et en particulier des composés photochromiques. L'article intitulé "Organosiloxane Resin with High Silanol Content" Furuya et al. - Silicones in Coatings II - A Technology Forum Exploring the Versatility of Silicone - 24-26 Mars 1998 - Floride - USA - Conference Papers", décrit la synthèse d'une résine d'organosiloxane par hydrolyse de trialcoxysilanes avec de l'eau acidifiée en l'absence d'un solvant organique. L'alcool engendré lors de l'hydrolyse est éliminé par chauffage ou sous pression réduite pour faire précipiter un produit visqueux qui est une résine de siloxane à teneur élevée en silanol. Bien que le procédé de l'article conduise à des sols plus stables, il serait néanmoins souhaitable d'obtenir des sols ayant encore une stabilité accrue et en outre une meilleure aptitude à la solubilisation des additifs tels que des composés photochromiques. On a maintenant trouvé selon l'invention qu'en hydrolysant un précurseur organosilicié avec un grand excès d'eau, puis en concentrant l'hydrolysat et en le laissant reposer jusqu'à l'obtention d'une demixtion en une phase aqueuse et une phase organosiliciée, et en redispersant la phase organosiliciée récupérée très pauvre en eau, et éventuellement séchée, dans un solvant hydrophobe, on obtenait un sol très stable et dans lequel il était possible de solubiliser des additifs tels que des composés photochromiques. Selon l'invention, le procédé de préparation d'un sol organosilicié comprend: a) l'hydrolyse d'un volume initial Vsi d'un matériau précurseur comprenant au moins un monomère précurseur organosilicié de formule: Ré Si (OR2)4 n (I) dans laquelle: - les radicaux R1, identiques ou différents, représentent un groupe alkyle, un groupe aryle, un groupe vinyle ou H, - les radicaux R2, identiques ou différents, représentent H ou un groupe alkyle, et - n est un entier variant de 1 à 2, - n = 2 si RI représente H, avec une quantité d'eau telle que x H2O > 1O x Si et, avec une quantité éventuelle d'un solvant organique telle que x Solvant 0 x Si o x H20, x Si et x Solvant représentent, respectivement, le nombre de moles de H20, Si et Solvant présents, et à la condition que lorsque x H2O = 10, x Solvant = 0, x Si pour obtenir un hydrolysat du matériau précurseur; b) la concentration de l'hydrolysat jusqu'à un volume sensiblement égal au volume initial Vsi; c) la mise au repos de l'hydrolysat concentré jusqu'à obtention d'une phase aqueuse et d'une phase organosiliciée distinctes; et d) la séparation et la récupération de la phase organosiliciée. La phase organosiliciée récupérée est de préférence soumise à une étape (e) de séchage, soit (1) par addition d'un solvant ayant un point d'ébullition supérieur à 100 C à la pression atmosphérique ou un solvant formant un azéotrope avec l'eau (par exemple la 2-butanone Teb = 79,6 C) et évaporation du solvant, soit (2) par extraction avec un solvant hydrophobe. L'emploi d'un solvant à point d'ébullition supérieur à 100 C qui nécessite un chauffage à une température relativement importante pour éliminer le solvant, a pour inconvénient de faire évoluer le sol (taux de condensation). La distillation azéotropique bien qu'utilisant des températures plus basses, nécessite des distillations répétées et la quantité d'eau restante dans le sol demeure relativement importante. Il est donc préférable de sécher par extraction avec un solvant hydrophobe présentant un point d'ébullition inférieur ou égal à 80 C. A titre préférentiel, on utilise l'acétate d'éthyle ou l'éther diéthylique. La méthode de séchage recommandée est l'extraction à l'éther diéthylique qui, toutefois, nécessite un remplacement de l'éther par un autre solvant. En effet, le diéthyléther n'est pas un solvant convenable pour l'utilisation du sol. Le sol est polaire et sa solubilité dans le diéthyléther ne permet pas d'atteindre le volume Vsi par évaporation. De plus, ce solvant volatil ne permet pas la mise en forme des matériaux. Le diéthyléther est aisément remplacé par tout solvant de température d'ébullition plus élevée et dans lequel les espèces organo siliciées sont solubles. Le diéthyléther est donc partiellement évaporé sous pression réduite (jusqu'à la limite de solubilité du sol), le solvant de remplacement est ajouté en excès (par exemple 2 Vsi), puis l'évaporation se poursuit jusqu'à l'obtention du volume VSi. Cette dernière opération est effectuée deux fois afin d'évaporer 7VwT -il tout le diéthyléther présent dans le sol. Les solvants utilisés sont, par exemple, l'acétone, la 2-butanone, le tétrahydrofuranne. Lorsqu'on utilise l'étape d'extraction à l'éther diéthylique, à la fois la phase organique siliciée et la phase aqueuse obtenue peuvent être extraites à l'éther et les deux phases éthérées sont réunies avant remplacement de l'éther par un autre solvant. L'eau d'hydrolyse est une solution aqueuse ayant généralement un pH compris entre 3 et 10, et de préférence acide. La solution d'hydrolyse peut être acidifiée par un acide inorganique tel que HC1, HNO3 ou H2SO4 ou un acide organique tel que l'acide acétique. Comme indiqué ci-dessus, la quantité de solution aqueuse utilisée pour l'hydrolyse est telle que le rapport x H20 > 10, x Si de préférence x H20 xSi Le milieu d'hydrolyse peut éventuellement comprendre un solvant organique choisi de préférence parmi le THF (tétrahydrofurane), les alcools inférieurs tels que l'éthanol ou les cétones inférieures telles que l'acétone. Le matériau précurseur hydrolysable comprend au moins un monomère précurseur organosilicié de formule Rn Si (OR2)4n (I) o R1, R2 et n sont tels que définis précédemment. R1 représente de préférence un radical méthyle, éthyle, phényle ou phényle substitué par des groupements de préférence non polaires (par exemple des groupes alkyles tels que méthyle, éthyle, propyle, ou des groupes phényles, ou encore un radical vinyle. R2 représente de préférence H ou un groupe alkyle en C 1 à C7, par Eiii 7j - T exemple un radical méthyle, éthyle ou propyle. De préférence, n est égal à 2 ou 1, et mieux n est égal à 1. Parmi les précurseurs organosiliciés de formule (I) particulièrement préférés, on peut cier le méthyl triméthoxysilane (MTMOS), le méthyl triéthoxysilane (MTEOS), l'éthyl triéthoxysilane (ETEOS), le diméthyldiméthoxysilane (DMDMOS), le diméthyldiéthoxy silane (DMDEOS), le diéthoxyméthylsilane (HMDEOS), le phényl triéthoxysilane (PTEOS) et le vinyl triéthoxysilane (VTEOS). Outre un monomère précurseur ou un mélange de monomères précurseurs de formule (I), le matériau précurseur peut comprendre au moins un monomère précurseur choisi parmi les monomères époxy trialcoxysilanes. Parmi ces monomères époxytrialcoxysilanes, on peut citer les silanes à groupement époxy de formule R' (R 0)3 Si (CH2)a - (O CH2CH2)b O CH2 C\-/CH2 (II) O dans laquelle R est un groupement alkyle en C!-C6, préférentiellement CH3 ou C2H5, R' est un groupement méthyle ou un atome d'hydrogène, a est un entier de 1 à 6, et b est 0, 1 ou 2. Les monomères époxysilanes préférés sont le y-glycidoxy propyltriméthoxysilane ou le y-glycidoxypropyltriéthoxysilane. Le monomère particulièrement préféré est le y-glycidoxy propyltriméthoxysilane (GLYMO). Généralement, le temps de mise au repos pour l'obtention de la séparation de phases (démixtion) peut varier de 1 à plusieurs jours jusqu'à plusieurs semaines, par exemple 4 à 6 semaines. Pour obtenir une séparation de phases (demixtion) à l'étape (c) de repos, lorsque le matériau précurseur comprend un monomère précurseur répondant à la formule (I) et un monomère précurseur époxytrialcoxysilane, la proportion, en pourcent molaire, de monomères précurseurs époxytrialcoxysilanes par rapport aux monomères précurseurs de formule (I), est généralement de l'ordre de 50% ou moins selon les monomères utilisés. De préférence, la proportion molaire de monomères précurseurs époxytrialcoxysilanes par rapport aux monomères de formule (I) sera de 25% environ ou moins. L'étape (b) d'élimination de l'eau et des solvants organiques peut se faire par tout moyen approprié mais de préférence par application d'un vide primaire. On peut, selon l'application envisagée pour les sols organosiliciés selon l'invention, y introduire des additifs modifiant les propriétés mécaniques (élasticité, rigidité, dureté) ou optiques (indice, couleur) du produit final, par exemple par addition d'un additif en solution organique compatible avec le milieu organique du sol, puis concentration du sol. Les additifs utilisés peuvent être des colorants tels que des colorants laser, des enzymes, des nanoparticules de semi-conducteurs ou magnétiques, ou encore des composés photochromiques. La structure des sols selon l'invention, présentant un taux élevé de motifs T2, s'avère particulièrement adaptée pour favoriser les performances spectrocinétiques des composés photochromiques organiques. Les composés photochromiques préférentiellement utilisés sont des spirooxazines, des chromènes ou des fulgides. On peut également incorporer à la phase organosiliciée ou sol selon l'invention, une quantité prédéterminée de silice colloïdale, préférentiellement de silice colloïdale en solvant organique dont le pH est compris entre 3,5 et 6, telle que la silice colloïdale mixte SiO2/A1203 (pH ) en quantités représentant jusqu'à 60% en poids du sol. La silice colloïdale est généralement introduite dans la phase finale de préparation du sol, après récupération de la phase organosiliciée. Les sols organosiliciés selon l'invention se caractérisent, entre autres, par un taux de condensation (Tc) stable, supérieur ou égal à 0, 65 et la présence d'une teneur en motifs siliciés T2 supérieure ou égale à 50% molaire, et de préférence supérieure ou égale à 60% molaire. De préférence, les sols organosiliciés selon l'invention sont exempts d'eau, tel que déterminé par l'absence de pics correspondant à l'eau par RMN 1H. -Il A Tl L'invention concerne également des sols organosiliciés ayant les caractéristiques précédentes et incluant au moins un composé photochromique solubilisé. On a déterminé que la solubilité des additifs, en particulier des composés photochromiques, était très nettement accrue avec les sols organosiliciés selon l'invention. En outre, les sols organosiliciés selon l'invention sont très stables. Les sols organosiliciés selon l'invention peuvent être mis en forme et condensés en matériaux massifs tels que des xérogels ou en films minces. Les sols selon l'invention conviennent tout particulièrement pour la réalisation de films durs anti-abrasion ou anti-reflets dans le domaine de l'optique ophtalmique, et spécialement pour les verres de lunettes. Les exemples suivants illustrent la présente invention. Dans les exemples, sauf indications contraires, tous les pourcentages et parties sont exprimés en poids. Exemple de préparation d'un sol organosilicié selon l'invention. On va maintenant décrire un exemple de préparation d'un sol organosilicié en se référant aux figures la à lb qui représentent schématiquement les différentes étapes du procédé de l'invention. Hydrolyse des précurseurs A un équivalent molaire de méthyltriéthoxysilane (MTEOS) qui, comme le montre la figure la, représente un volume initial Vsi, on ajoute 20 équivalents molaires d'eau dont le pH a été abaissé à 3,8 par addition de HC1. Le mélange est laissé sous agitation pendant 15 heures. Initialement, le mélange n'est pas miscible. Lorsque l'avancement de l'hydrolyse est suffisant (2 heures), l'éthanol formé permet la miscibilité. La solution est alors limpide. 1;ET X U Concentration du sol Après l'hydrolyse, on évapore les solvants sous pression réduite (de préférence un vide primaire) jusqu'à l'obtention du volume initial Vsi. Démixtion Le sol ainsi obtenu est entreposé à 4 C. Après 24 heures, le sol MTEOS est trouble, et la démixtion commence. Après 5 jours à 4 C, la démixtion maximale est obtenue et comme le montre la figure lb, on obtient une phase organo-siliciée très visqueuse et une phase aqueuse surnageante. La composition des deux phases a été obtenue par RMN 1H. Les proportions relatives de chaque espèce sont récapitulées dans le tableau ci-dessous. (Proportions molaires). Espèces Phase siliciée Phase aqueuse CH3-Si 46% 0,6% CH3CH2OH 4% 1,4% H2O 50% 98% Taux de condensation (Tc) des espèces siliciées dans la phase siliciée 0, 78 Taux de condensation (Tc) des espèces siliciées dans la phase aqueuse 0,66 A ce stade, la phase siliciée renferme 50% d'eau. Cette phase est récupérée puis traitée au diéthyléther. La fraction d'eau préalablement piégée dans la phase siliciée est nettement visible et peut être séparée sans difficulté. Le spectre RMN IH de la phase siliciée redispersée dans le diéthyléther ne laisse pas voir de pic correspondant à l'eau. LIi -- l Remplacement du diéthyléther par un autre solvant Avant l'utilisation du sol, comme indiqué précédemment, il faut remplacer le diéthyléther par un autre solvant, par exemple l'éthanol. Ce remplacement peut se faire aisément, comme le montre la figure lc, par évaporation de l'éther diéthylique, de préférence sous pression réduite, addition d'un solvant approprié et concentration jusqu'à un volume voisin du volume initial Vsi. Le sol final obtenu présente la répartition des espèces siliciées suivantes (composition molaire): T1 = 3,9% T2 = 54,7% T3 = 41,4% Le taux de condensation Tc des espèces siliciées est de 0,79%. Test de stabilité Le sol est conservé pendant 18 mois à une température de 4 C. On procède alors à une nouvelle analyse de la composition du sol. La répartition des espèces siliciées (composition molaire) est TI = 2,6% T2 = 53,4% T3 = 44% Le taux de condensation Tc des espèces siliciées est de 0,80%. On constate la très grande stabilité des sols selon l'invention. Mise en forme et condensation des matériaux Matériaux massifs: Le sol est versé dans un moule en polypropylène. Ce moule est ensuite recouvert d'une feuille d'aluminium percée de deux trous de 0,5 mm de diamètre. L'échantillon est ensuite placé dans une étuve. La température de l'étuve est typiquement de 60 C. A cette température, le sol a gélifié et présente un début de retrait après 16 heures. Après quatre jours, le xérogel est sorti de l'étuve. Les échantillons ainsi préparés ont un volume de quelques centimètres cubes. Ils peuvent être polis pour une application optique. Il Films minces Les films sont déposés par centrifugation. La viscosité du sol est ajustée après l'introduction de l'additif organique (si présent). Le volume du sol est amené à un volume inférieur à Vsi pour un sol visqueux et des films épais et il peut être dilué pour diminuer la viscosité et obtenir des films plus minces. La viscosité du sol (concentration en silicium) et la vitesse de rotation du substrat permettent de faire varier l'épaisseur des films. Exemples: [Si] = 7 moles/l - substrat: 1300 tours/minute épaisseur du film obtenu: 7 g.m. [Si] = 0,2 mole/1 - substrat: 1000 tours/minute épaisseur du film obtenu: 85 nm. Les sols sont déposés sur différents substrats: verre minéral, verre minéral recouvert d'or, silicium cristallin poli double face. Les films sont ensuite condensés à différentes températures, de 70 à 130 C. Exemple comparatif: Un sol est préparé selon le procédé décrit dans le brevet FR 2 704 851. On mélange 0,1 mole de MTEOS (méthyltriéthoxysilane) avec 0,3 mole d'eau (soit 5,4 cm3) dont le pH est ajusté à 2,5 par addition d'acide chlorhydrique, et 0,3 mole d'éthanol (soit 17,5 cm3). Le mélange est agité pendant quelques heures, puis on effectue une distillation sous vide primaire (10-3 mm de Hg ou 10-3 torr) de ce mélange jusqu'à obtenir pour celui-ci un volume identique au volume du MTEOS initial. On obtient ainsi un sol sirupeux présentant une concentration de ,02 mole/l en atomes de silicium. Le pH final de ce sol est compris entre 3 et 4. Ce sol obtenu par hydrolyse stoechiométrique présente un taux de condensation Tc de l'ordre de 0,58, inférieur à celui des sols de l'invention. Les espèces siliciées (motifs) présentes dans le milieu sont TI 34,9% T2 57,4% T3 7,7% (compositions molaires) Le sol est stocké à 4 C pendant une durée de 11 mois. De nouvelles mesures montrent que le taux de condensation Tc est passé de 0,58 à 0,90. Les espèces siliciées présentes sont TI 0,6% T2 29,5% T3 69,9% De plus, des particules ont précipité, ce qui nécessite une filtration préalable avant d'utiliser le sol. Caractérisation mécanique Les résultats obtenus l'ont été sur des films de 5 à 7 im d'épaisseur. Ces mesures consistent à indenter les couches de quelques micromètres d'épaisseur sur quelques centaines de nanomètres de profondeur. La nanoindentation permet d'obtenir des grandeurs caractéristiques du comportement mécanique des films. On mesure Er (module d'Young réduit) H la dureté plastique reT T I- 1 Solubilisé Film (conditions de Er H (MPa) durcissement) Ex. 1 (1 h 30 130 C) 2,35 180 (3 jours -130 C) 4,08 650 Ex. 1 + SiO2 (OSCAL 1122 A8 % Shokubai) de l'extrait sec du sol (1 h 30 - 130 C) 6,49 450 (3 jours 130 C) 9,46 1200 Ex. comparatif 100 C 3,1 110 - 140 Incorporation d'additifs La solubilité de quelques molécules a été comparée dans deux types de sol de MTEOS. Sol exemple comparatif Sol exemple 1 Molécules Rapport % masse Rapport % masse molaire d'extraitsec molaire d'extraitsec Composés photochromiques SOI 10/1000 (5,8%) 50/1000 (29%) S06 1,8/1000 (1,3%) 6/1000 (4,2%) E précipitation dans le solprécipitation lors du = sechage LLS04 2/1000 (1,2%) DTE 1 2/1000 (1,7%) 10/1000 (8,7%) précipitation dans le sol Autres molécules Phtalocyanine 3,5.10- 4 (0,40%) 3,5 x 10-4 (0,40%) de ruthénium précipitation Naphtalocyanine d'étain1,3 x 10-4 (0,32%) 10-3 (2,1%) Complexe de fer à transition de spin insoluble 2 x 10-4 (0,21) Quelle que soient les molécules, le sol selon l'invention permet une bien meilleure solubilité. Les sols de l'invention permettent d'introduire des molécules jusqu'ici jamais incorporées dans ce type de sol. _ _ -T -Il Additifs utilisés (Signification des abréviations) CH3 CH3 CH3 O -N /CH2 CH2 S01 I CH3 CH3 CH3 CH3 CH3 1 | S06 CH3 Fût F F a x F CH3 H3C0 C 0-CH3 DTE1 Détermination du taux de condensation L'état de condensation des phases est obtenu par RMN 29Si. Cette technique permet de différencier tous les atomes de silicium d'environnement différent. Dans le cas d'un sol totalement hydrolysé, les espèces présentes dans le milieu sont: Dénomination R1Si (OH)3 T R1Si (OH)2 - OSi TI R1Si (OH) (OSi)2 T2 R1Si (OSi)3 T3 Le taux de condensation Tc est le rapport du nombre de siloxanes formés sur le nombre de siloxanes maximal. Tc = (1 kTI + 2 kT2 + 3 kT3) / 3. ou kTI, kT2 et kT3 sont respectivement les fractions molaires en espèces T', T2 et T3. Exemples de sols contenant un monomère époxvtrialcoxysilane En procédant comme précédemment, on a préparé les sols suivants Monomères précurseurs Conditions de démixtion % molaire ETEOS DMDMOS MTMOS GLYMO Sol 1 100 - - - 4 semaines à 25 C et 1 semaine à 4 C Sol 2 - 25 - 75 pas de démixtion Sol 3 - 42 - 58 3 1/2 jours à 25 C et 1/2 journée à 5 C Sol 4 - 50 - 50 " " Sol 5 - 75 - 25 " " Sol 6 - - 25 75 pas de démixtion Sol 7 - 50 50 pas de démixtion Sol 8 - - 75 25 1 semaine à 4 C REVENDICATIONS 1. Procédé de préparation d'un sol organosilicié, caractérisé en ce qu'il comprend: a) l'hydrolyse d'un volume initial Vsi d'un matériau précurseur comprenant au moins un monomère précurseur de formule Rn Si (OR2)4n (I) dans laquelle: - les radicaux R1, identiques ou différents, représentent un groupe alkyle, un groupe aryle ou un groupe vinyle ou H, - les radicaux R2, identiques ou différents, représentent H ou un groupe alkyle, et - n est un entier variant de 1 à 2, et n = 2 si R1 représente H, avec une quantité d'eau telle que x H20 > 10 x Si et, avec une quantité éventuelle d'un solvant organique telle que x Solvant 0 x Si o x H20, x Si et x Solvant représentent, respectivement, le nombre de moles de H20, Si et Solvant présents, et à la condition que lorsque x H20 = 10, x Solvant = 0, x Si pour obtenir un hydrolysat du matériau précurseur; b) la concentration de l'hydrolysat jusqu'à un volume sensiblement égal au volume initial Vsi; c) la mise au repos de l'hydrolysat concentré jusqu'à obtention d'une phase aqueuse et d'une phase organosiliciée distinctes; et d) la séparation et la récupération de la phase organosiliciée. 2. Procédé selon la revendication 1, caractérisé en ce que: - R1 représente un radical méthyle, éthyle, phényle, phényle lITiï -Il substitué, de préférence substitué par des groupements non polaires, ou un radical vinyle; - R2 représente un radical alkyle en C1-C7; et - n représente 1 ou 2, de préférence 1 lorsque Rl ne représente pas H. 3. Procédé selon la revendication 1 ou 2, caractérisé en ce que la quantité d'eau d'hydrolyse est telle que x H20 x Si 4. Procédé selon l'une quelconque des revendications 1 à 3, caractérisé en ce que le matériau précurseur comprend en outre au moins un autre monomère précurseur choisi parmi les époxytrialcoxysilanes. 5. Procédé selon la revendication 4, caractérisé en ce que les époxytrialcoxysilanes répondent à la formule R' (R 0)3 Si (CH2)a - (O CH2CH2)b O C CH2 C /CH2 (II) dans laquelle: - R est un groupe alkyle en C1-C6, - R' représente H ou CH3, - aestunentierde 1 à6,etbest 0, 1 ou2. 6. Procédé selon la revendication 5, caractérisé en ce que l'époxytrialcoxysilane est le y-glycidoxypropyltriméthoxysilane. 7. Procédé selon l'une quelconque des revendications 4 à 6, caractérisé en ce que le ou les époxytrialcoxysilanes représentent 50% molaire ou moins des monomères précurseurs. 8. Procédé selon l'une quelconque des revendications 5 à 7, caractérisé en ce que le monomère précurseur de formule (I) est choisi parmi le méthyltriéthoxysilane, l'éthyltriéthoxysilane et leurs mélanges. 9. Procédé selon l'une quelconque des revendications précédentes, caractérisé en ce que l'hydrolysat a un pH compris entre 3 et 10. 10. Procédé selon l'une quelconque des revendications précédentes, caractérisé en ce qu'on incorpore une quantité prédéterminée de silice colloïdale mixte SiO2 dans la phase organosiliciée récupérée. 11. Procédé selon l'une quelconque des revendications précédentes, caractérisé en ce qu'il comprend en outre: (e) une étape de séchage de la phase organosiliciée récupérée. 12. Procédé selon la revendication 11, caractérisé en ce que l'étape de séchage comprend l'addition d'un solvant ayant un point d'ébullition supérieur à 100 C à la pression atmosphérique ou un solvant formant un azéotrope avec l'eau et l'évaporation du solvant. 13. Procédé selon la revendication 11, caractérisé en ce que l'étape de séchage comprend une extraction avec un solvant hydrophobe. 14. Procédé selon la revendication 13, caractérisé en ce que le solvant hydrophobe est l'éther diéthylique. 15. Procédé selon la revendication 14, caractérisé en ce que l'éther diéthylique est remplacé par un solvant approprié avant utilisation du sol organosilicié. 16. Sol organo-silicié constitué d'espèces siliciées Tl, T2 et T3, caractérisé en ce que la fraction molaire d'espèce T2 est supérieure ou égale à 50%, de préférence 60%, et le taux de condensation Tc est supérieur ou égal à 0,65. 17. Sol organosilicié selon la revendication 16, caractérisé en ce qu'il est exempt d'eau tel que déterminé par l'absence de pics correspondant à l'eau en RMN 1H. 18. Sol organosilicié selon la revendication 16 ou 17, caractérisé en ce qu'il contient au moins un agent photochromique solubilisé. 19. Sol organosilicié selon l'une quelconque des revendications 16 à 18, caractérisé en ce qu'il a été obtenu par le procédé selon l'une quelconque des revendications 1 à 15. 20. Film ou xérogel obtenu à partir d'un sol polyorganosilicié selon l'une quelconque des revendications 16 à 19. Or, T - CE